La présente invention concerne un procédé de forriation d'au moins un motif coloré, notamment à partir d'un document original, sur des tissus sans utilisation de sels d'argent. La présente invention concerne un nouveau procedé de formation d'un motif coloré sur un tissu notamment à la main, ou à partir d'un document original tel qu'un film photographique, de mise en oeuvre simple et peu cou teuse, ~d'une grande souplesse d'utilisation, convenant tant à des productions artisanales qu'à des productions industrielles, et permettant l'obtention de motifs colores indélébiles et grand teint. Pour ce faire, selon une caractéristique de la présente invention, le procédé comprend les étapes de sensibiliser au moins localement le tissu par un bichromate de métal alcalin incluant l'ammonium, d'insoler de façon contrôlée le tissu ainsi sensibilisé, de rincer le tissu ainsi pré-traité et de brasser le tissu ainsi rincé dans un bain d'eau ordinaire et additionnée d'un colorant anthracénique. Le demandeur a constaté que d'excellents résultats pouvaient être obtenus, à l'échelle artisanale, en utilisant pour la mise en oeuvre de ce procédé, une machine à laver le linge dont les cycles de pré-lavage et de lavage coincident,en durées et en températures,avec les étapes du procédé selon la présente invention. D'autres caractéristiques et avantages de la présente invention ressortiront de la deScriptiofl# suivan- te de modes de réalisation, donnés à titre illustratif mais nullement limitatif. Le procédé selon la présente invention se fonde sur une combinaison inédite des techniques de teinture et de dessin ou de reproduction photographique. L'étape initiale de préparation ou pré-traitement du tissu empreinte en effet aux techniques de reproduction photographique mais sans recourir aux sels d'argent, l'utilisation de bichromate de métaux alcalins, typiquement du bichromate de potassium ou du bichromate d'ammonium, créant des zones "d'accrochage11 pour les colorants ensuite mis-en contact non sélectifs avec le tissu, suivant, cette fois, une technique inspirée de la teinture des tissus.On obtient ain si, à partir d'éléments de traitement bon marché, non toxiques, et d'une grande souplesse d'emploi, des tissus éventuellement diversement colorés lors de plusieurs passes de traitement, sans les problèmes de lourdeur d'installation et de délicatesse de mise au point des techniques d 'im- pression, et sans nécessiter d'installation compliquée ou onéreuse, le procédé donnant d'excellents résultats pour des gammes assez larges de concentration, de température de bain ou de temps des différentes phases du traitement. Typiquement, le tissu, par exemple un coton ordinaire est préalablement sensibilisé et sélectivement insole par un rayonnement contenant des ultraviolets, soit la lumière ordinaire, soit des lampes du type à vapeur de mercure, pour présenter un motif pré-établi exécuté soit directement sur le tissu, soit par reproduction photographique d'un document original, tel qu'un film photographique, tramé ou non. Le tissu ainsi pré-traité est tout d'abord rincé à l'eau tiède, par exemple à une température comprise entre environ 25 et 500C, pour ôter au tissu la teinte jaune/orangé résultant du pré-traitement.On intro duit ensuite, soit directement dans le bain de rinçage, porté à une température proche de l'ébullition, soit dans un nouveau bain porté à cette température, une dose d'alizarine comprenant un mordant coloré suivant les desiderata, dans une quantité inférieure ou égale à la saturation mais de préférence de l'ordre de 7 à 15 grammes pour un bain de 10 litres d'eau environ, suivant l'intensité de la couleur que l'on souhaite obtenir. Le tissu est brassé dans le bain contenant le colorant pendant un temps variant entre environ 1/4 d'heure pour une température proche de l'ébullition à environ 3/4 d'heure pour une température voisine de 700C.A la suite de cette étape, le tissu peut être éventuellement lavé avec de l'eau contenant un détergent doux dans la même gamme de température que le brassage après quoi il est séché et repassé, les motifs colorés ainsi obtenus étant grand teint, indélibiles et inal térables à la lumière. Pour obtenir des motifs en plurichromie, les motifs correspondant aux zones de différentes couleurs sont formés chacun par sensibilisation et insolation sur le tissu, et le cycle est reproduit à l'identique. La sensibilisation s'effectue de la même manière au moyen de bichromate de métaux alcalins, les différentes couleurs correspondant à celles du spectre solaire, et allant du rouge orangé au violet, étant obtenues en choisissant des mordants adéquats pour l'alizarine. Le procédé selon la présente invention peut être mis en oeuvre en continu, en utilisant un rouleau de tissu passant successivement dans différents postes de traitement ou, en discontinu, au moyen d'un dispositif unique pour l'imprégnation et la teinture, qui, comme déjà men tionné, peut simplement consister en une machine à laver le linge ainsi mulon le verra dans les exemples suivants. EXEMPLE 1 Réalisation d'un motif de dessins ou d'à-plats exécutés directement sur le tissu A la lumière ordinaire, on dessine le ou les motifs au crayon sur le tissu choisi, et on étend, en se servant d'un pinceau, d'un tampon ou d'un rouleau, une solution de 5 à 30 grammes typiquement de l'ordre de 20 à 25 grammes de bichromate de potassium ou de bichromate d'ammonium dilué dans un litre d'eau déminéralisée,en sui- vant les traits ou en remplissant les formes du dessin. Le motif peut être également formé, de la même façon,par sérigraphie ou tampographie. Si l'on fait une erreur, on trempe immédiatement Une fois le ou les motifs correctement réalisés, on laisse sécher le tissu ainsi préparé en pleine lumière jusqu'à ce qu'il ait pris une teinte jaune/orangée,par exemple par exposition à la lumière du jour suivant un temps compris entre 30 et 45 minutes par temps moyennement clair. Si l'on désire obtenir un effet de couleur dégradé, il suffit de mouiller davantage avec la solution de bichromate les endroits que l'on veut plus foncés, et de moins mouiller les endroits que l'on désire plus clairs. EXEMPLE 2 Réalisation d'un motif au trait ou en demi-teinte, tramé ou non, à partir d'un original, par exemple un film diapositif,ou négatif ou tout autre document transparent Le pré-traitement du tissu s'effectue ici en chambre noire. On immerge, le temps nécessaire pour l'imbiber correctement, le tissu dans une solution de bichromate de potassium ou d'ammonium diluée dans l'eau suivant les concentrations identiques à celles de l'exemple I. On laisse sécher le tissu dans l'obscurité en chambre noire ou en armoire sèche-linge, de préférence à l'aide d'une source de chaleur (des infra-rouges peuvent être utilisés à cet égard).Une fois sec, le tissu est éventuellement repassé puis il est disposé sous le document original transluci de ou transparent pour être insolé avec éventuellement interposition d'une trame qui augmente le contraste du dessin final soit directement à la lumière du soleil, suivant la technique dite du contact en photographie, soit dans un banc de reproduction utilisant une lampe à vapeur de mercure haute ou basse pression fournissant un rayonnement U.V. Dans les deux cas, l'exposition se poursuit jusqu'à ce que le motif rendu sur le tissu ait pris une teinte jaune/orangée, à savoir, comme dans l'exemple 1, de l'ordre de 30 à 45 minutes par temps clair, ou de 10 minutes avec une lampe à vapeur de mercure. Traitement commun final aux exemples 1 et 2 On introduit le tissu ainsi pré-traité dans une machine à laver le linge de type courant. On règle la machine sur son cycle "pré-lavage", c' est-à-dire à une température de bain de l'ordre de 30 à 500C, pour un lavage d'une durée de l'ordre de 15 à 30 minutes, afin d'ter au tissu la teinte jaune/orangée obtenue lors du pré-traitement. A la fin du cycle de pré-lavage on introduit une dose d'alizarine de la couleur dans laquelle on désire reproduire le ou les motifs sur le tissu. A ce propos on notera que l'alizarine est connue pour la teinture directe de tissu selon un procédé différent de celui de la présente invention.Elle donne alors une teinte différente de celle obtenue dans le présent procédé.Pour faire des mélanges de couleurs il sera donc prudent de faire des essais sur de petits échantillons. Cette dose peut varier d'une solution très diluée à une solution saturée suivant l'intensité de la couleur que l'on souhaite obtenir. Pour une couleur franche, on utilisera de préférence de 7 à 15 grammes d'alizarine pour 10 litres de bain de machine pour le trai 2 tement de 3 m d'un tissu de coton ordinaire. On met en- suite en fonctionnement la machine à laver réglée sur son cycle "lavage", de préférence lavage "blanc", pour porter le bain à une température supérieure à 900C et voisine de l'ébullition ou à une température de lavage "doux" comprise entre environ 700C et 900C, le temps de traitement étant de l'ordre de 30 minutes à 45 minutes pour l'un et l'autre cas. Facultativement, ce cycle terminé, le tissu est lavé à l'aide d'une lessive douce dans la même machine à laver, réglée sur le cycle "lavage" pour la même plage de températures, pour aviver les blancs du tissu. Le tissu est ensuite te séché, soit directement dans la machine, soit à l'exte- rieur, le séchage étant complété en repassant le tissu qui porte alors un motif grand teint, inaltérable à la lumière et indélébile. Quoique la présente invention ait été décrite en relation avec des modes de réalisation particuliers, elle ne s'en trouve pas limitée mais est au contraire susceptible de modifications et de variantes qui apparaitront à l'homme de l'art. REVENDICATIONS 1 - Procédé de formation d'un motif coloré indé lébile grand teint sur un tissu, caractérisé en ce qu'il consiste à sensibiliser au moins localement le tissu par une solution aqueuse de bichromate de métal alcalin, y compris l'ammonium, à insoler de façon contrôlée le tissu ainsi sensibilisé, à rincer le tissu ainsi sensibilisé et insolé dans un bain d'eau ordinaire et à brasser le tissu ainsi rincé dans un bain d'eau ordinaire additionnée d'un colorant anthracénique. 2 - Procédé selon la revendication 1, caractérise en ce que la solution de bichromate contient 10 à 20 grammes de cristaux de bichromate pour 1 litre d'eau. 3 - Procédé selon la revendication 1 ou la revendication 2, caractérisé en ce que de l'alizarine colorée est introduite dans le bain de brassage à une concentration de l'ordre de 7 à 15 grammes pour 10 litres de bain. 4 - Procédé selon l'une des revendications 1 à 3, caractérisé en ce qu'il comprend l'étape ultérieure de lavage du tissu ainsi brassé avec le colorant dans un bain d'eau ordinaire comprenant un détergent doux. 5 - Procédé selon l'une quelconque des revendications 1 à 4, caractérisé en ce que le motif est obtenu en étalant la solution de bichromate suivant le motif désire. 6 - Procédé selon l'une quelconque des revendications 1 à 4, pour la formation d'un motif à partir d'un document original transparent ou translucide, caractérisé en ce que le tissu est préalablement entièrement imbibé d'une solution de bichromate, puis séché dans une chambre noire, après quoi une image lumineuse du document original est formée sur le tissu ainsi sensibilisé au moyen d'un rayonnement émettant des ultraviolets. 7 - Procédé selon l'une quelconque des revendications 1 à 6, pour l'obtention de motifs en plurichromie, caractérisé en ce que les opérations précédentes sont ré pétées pour chaque couleur, en introduisant à chaque fois dans le bain de brassage une alizarine avec un mordant convenablement coloré. 8 - Procédé selon l'une quelconque des revendications précédentes, caractérisé en ce que les étapes de rinçage et de brassage sont réalisées dans une machine à laver le linge, réglée successivement sur les cycles de pré-lavage et de lavage.